二酸化炭素を還元する装置を用いて二酸化炭素を還元する方法であって、以下の工程を具備する:以下を具備する前記装置を用意する工程a、槽、作用極、および対極、ここで、前記槽の内部には電解液が保持され、前記作用極は硼素を含有し、前記対極は金属を含有し、前記硼素は前記電解液に接し、前記金属は前記電解液に接し、前記電解液は前記二酸化炭素を含有し、および前記作用極および前記対極にそれぞれ負の電圧および正の電圧を印加し、前記電解液に含有される二酸化炭素を還元する工程b。請求項1に記載の方法であって、前記槽は固体電解質膜を具備し、前記固体電解質膜は、前記作用極および前記対極の間に挟まれている。請求項1に記載の方法であって、前記工程bにおいて前記作用極および前記対極との間に印加される電位差は2.0V以上である。請求項1に記載の方法であって、前記工程bにおいて、メタン、エチレン、エタン、および蟻酸の少なくとも1種が発生する。本発明の目的は、二酸化炭素を還元する新規な方法を提供することである。本発明は、二酸化炭素を還元する装置を用いて二酸化炭素を還元する方法であって、以下の工程を具備する:以下を具備する前記装置を用意する工程a、槽、作用極、および対極、ここで、前記槽の内部には電解液が保持され、前記作用極は硼素を含有し、前記対極は金属を含有し、前記硼素は前記電解液に接し、前記金属は前記電解液に接し、前記電解液は前記二酸化炭素を含有し、および前記作用極および前記対極にそれぞれ負の電圧および正の電圧を印加し、前記電解液に含有される二酸化炭素を還元する工程b。本発明は、二酸化炭素を還元する新規な方法を提供する。以下、本発明の実施の形態を説明する。工程a工程aでは、二酸化炭素を還元する装置を用意する。図1に示されるように、装置は、槽21、作用極11、および対極13を具備する。電解液15が槽21の内部に保持されている。電解液15の例は、炭酸水素カリウム水溶液である。電解液15は、二酸化炭素を含有する。二酸化炭素が電解液15に溶解した状態において、電解液15は弱酸性であることが好ましい。作用極11は硼素を含有する。作用極11は以下のように製造され得る。まず、硼素粒子を有機溶媒に分散させ、スラリーを形成する。次に、このスラリーを多孔性の導電性基材に塗布し、作用極11を得る。この基材は、フィルムの形状を有することが好ましい。基材の例は、カーボンペーパー、不活性金属基板、グラッシーカーボン基板、または導電性シリコン基板である。作用極11は、スパッタリング法によっても形成され得る。作用極11は電解液15に接する。より正確には、作用極11が具備するホウ素が電解液15に接する。図1では、作用極11が電解液15に浸漬されている。ホウ素が電解液15に接する限り、作用極11の一部のみが電解液15に浸漬されていても良い。対極13は、金属を含有する。好適な金属の例は、白金、金、銀、銅、ニッケル、およびチタンである。当該金属が電解されない限り、当該金属の材料は特に限定されない。対極13は電解液15に接する。より正確には、対極13が具備する金属が電解液15に接する。図1では、対極13が電解液15に浸漬されている。金属が電解液15に接する限り、対極13の一部のみが電解液15に浸漬されていても良い。図1に示されるように、槽21は管17を具備することが好ましい。管17を通って二酸化炭素が電解液15に供給される。管17の一端は、電解液15に浸漬される。固体電解質膜16が槽21の内部に設けられることが好ましい。この理由は、工程bにおいて後述される。固体電解質膜16は、作用極11および対極13の間に挟まれ、電解液15を第1液15Lおよび第2液15Rに分割している。対極13は第1液15Lに接している。作用極11は第2液15Rに接している。工程b工程bでは、作用極11および対極13にそれぞれ負の電圧および正の電圧を印加する。このことが、電解液15より正確には、第2液15Rに含有される二酸化炭素が作用極11上にて還元されることを引き起こす。その結果、作用極11上では、一酸化炭素、蟻酸、およびメタンから選択される少なくとも1種が発生する。対極13上では、水が酸化されて酸素が発生する。ポテンシオスタット14が用いられ、作用極11および対極13の間に電位差が印加されることが好ましい。作用極11および対極13の間に印加される電位差は2V以上であることが好ましい。後述される実施例1では、-0.7V以下かつ-1.5V以上でCO2還元電流が観測された事実に対応する。好ましい形態では、固体電解質膜16が設けられる。プロトンのみが固体電解質膜16を透過する。固体電解質膜16の例は、デュポン社から入手可能なナフィオン登録商標膜である。固体電解質膜16は、対極13上での逆反応を抑制する。すなわち、万一、作用極11上にて生成した一酸化炭素、蟻酸、またはメタンが対極13に到達すると、対極13上にてそれは酸化され、二酸化酸素に戻る。固体電解質膜16は、この逆反応を防ぐ。図1に示されるように、参照電極12が設けられることが好ましい。参照電極12は、電解液15に接する。固体電解質膜16が用いられる場合には、参照電極12は第2液15Rに接する。参照電極12は、作用極11に電気的に接続される。参照電極12の例は、銀/酸化銀電極である。実施例以下の実施例により、本発明をさらに詳細に説明する。実施例1厚さが0.5mmの導電性カーボンペーパーCPに平均粒径が0.8μmの硼素B粒子、三津和化学薬品株式会社、純度96を約1×107個cm2の分布密度で担持させて、本発明に係る電極触媒作用極を作製した。この電極触媒を用いて、CO2の電気化学的な還元反応を行った。今回の測定に用いた電気化学セルの構造模式図を図1に示す。このセルは、作製したB粒子担持電極を作用極11に用い、そして参照極12として銀塩化銀電極AgAgCl電極、対極13に白金電極Pt電極を用いた三極セル構成とした。この三極セルに対して、ポテンシオスタット14で電位を掃引することにより、CO2還元反応の評価を行った。電解液15には、0.1Mの炭酸水素カリウム水溶液KHCO3水溶液を用いた。また、作用極11と対極13の間は、触媒作用により生成するガス成分の混合を防ぐために、固体電解質膜16で仕切ってある。CO2ガスは、ガス導入管17をセル内に配置し、KHCO3電解液中へバブリングさせることで導入した。測定は、まず最初に、電解液中に窒素N2ガスを200mlminの流量で30分間流して、バブリング状態を保持し、溶液中のCO2を排除した状態で電位を掃引し、反応電流-電解電圧曲線をC-V曲線描いた。次に、配管をCO2ガスに切り替え、同じく200mlminの流量でバブリングした状態を30分間保持し、溶液がCO2で飽和した状態で電位を掃引し、CO2存在下でのC-Vの曲線を描いた。この状態1CO2を追い出した状態と状態2CO2で飽和した状態でのC-Vの曲線の差分をとることにより、CO2還元による反応電流を評価した。その結果を図2に示す。この図においては、電流値縦軸が負となる状態が、CO2還元反応が起こっていることを示している。図2に示すように、本実施例による実験の結果、印加電位Eが-0.7V付近で反応電流がゼロからマイナスに推移している。すなわち、このB粒子を用いた電極触媒では、銀塩化銀電極AgAgCl電極を基準に約-0.7Vの印加電圧下でCO2還元電流が観測された。これは標準水素電極において、約-0.5Vで還元が始まっていることを意味する。一方、本測定系を用いてCu単体電極触媒によるCO2還元実験を行った結果では、CO2還元反応を得るためには、-1.1Vより大きな印加電圧が必要であったことから、本発明の硼素からなる電極触媒が過電圧の低減に有効であることが示された。続いて、このB粒子が担持された電極を用いたCO2還元反応により得られた生成物分析を実施した。ガス成分の分析は、水素炎イオン検出器FID方式のガスクロマトグラフを用い、液体成分の分析には、UV検出方式の液体クロマトグラフを用いた。FIDのガスクロマトグラフによるメタンCH4、エチレンC2H4、エタンC2H6の測定結果を図3に示す。このFIDガスクロマトグラフ測定器では、PorapakQの分離カラムを用い、あらかじめ設定したタイムシーケンスでバルブを制御することにより、測定開始後1.5分付近にCH4が、4.5分付近にC2H4が、6.5分付近にC2H6がそれぞれ検出されるようにプログラムされている。その結果、図3に示すように、それらに対応する時間領域に電圧ピーク値が観測されており、CH4、C2H4、およびC2H6が生成していることが確認された。また液体クロマトグラフによる蟻酸HCOOHの測定結果を図4に示す。TSKgelSCX-Hのカラムを用い、測定開始後、11.5分付近にHCOOHのピークが出るよう設定した。その結果、図4のように、この時間領域に電圧ピークが得られた。このことにより、B粒子が担持された電極触媒を用いたCO2還元により、HCOOHも生成していることが確認された。以上のように、触媒反応による生成物分析結果から、最終的にメタンCH4、エチレンC2H4、エタンC2H6、蟻酸HCOOHの生成が確認された。比較例1比較のため、硼素粒子担持に用いたカーボンぺーバーCPのみでの電解反応を測定した。その結果、CO2還元による還元電流は観測されず、CO2還元に対して不活性であり、電解反応による生成物は水素H2のみであった。比較例2比較のため、シリコンSi基板のみでの電解反応を測定した。その結果、CO2還元に対して、電解反応による生成物は水素がH2主成分であり、炭化水素や蟻酸HCOOHの生成は得られなかった。